ГЛУШИТЕЛЬ СТЕКЛОМАССЫ
GLASS MASS OPACIFIER

Изобретение относится к стекольному производству, а именно к составам глушителей стекломассы, которые могут быть использованы, например, в производстве строительных облицовочных материалов из стекла.
Известен глушитель стекломассы в виде вспученного перлита [1].
Задачей изобретения является снижение себестоимости глушителя стекломассы и утилизация промышленных отходов.
Технический результат достигается тем, что глушитель стекломассы, включающий вспученный перлит, дополнительно содержит пыль электрофильтров вращающихся печей цементной промышленности, при следующем соотношении компонентов, мас. %: размолотый до крупности 0,1-0,25 мм вспученный перлит 40,0-60,0; пыль электрофильтров вращающихся печей цементной промышленности 40,0-60,0.
В таблице приведены составы глушителя стекломассы.
Пыль электрофильтров вращающихся печей цементной промышленности содержит частицы исходных карбонатно-глиноземистых материалов, клинкерные минералы и свободную известь. Фракционный состав пыли следующий, мас. %: до 10 мкм 50,0; 10-20 мкм 25,0; 20-30 мкм 10,0; 30-40 мкм 7,5; более 40 мкм 7,5.
Использование такого глушителя стекломассы позволяет утилизировать часть отходов цементной промышленности, уменьшить негативное влияние на окружающую среду.
Технология получения предложенного глушителя стекломассы следующая.
Перлитовую породу дробят, например, в две стадии - в щековой и молотковой дробилках, до крупности около 1,5 мм. Для удаления части влаги измельченная порода подается, например, во вращающуюся барабанную печь термоподготовки. Такая обработка перлита производится в течение 3-5 мин по противоточному принципу - горячие топочные газы идут навстречу загружаемому перлиту. Температура подогрева 300-400°С. Перлит вспучивают, например, в вертикальных шахтных печах, при температуре 1000-1100°С. Полученный таким образом вспученный перлит размалывают до крупности 0,1-0,25 мм. Пыль электрофильтров вращающихся печей цементной промышленности, не требующую никакой дополнительной обработки, и вспученный перлит дозируют в требуемых количествах и перемешивают.
Что касается степени глушения стекла, то она будет зависеть от состава стекла и технологии получения стеклоизделий, а следовательно, в каждом конкретном случае будет различна.
Источник информации
1. SU 389038, С03С 1/04, 1973.